(57)【特許請求の範囲】
【請求項１】
下記（１）式を用いて算出したＲｓ値に基づき、フライアッシュのメチレンブルーの吸着量を予測する、フライアッシュのメチレンブルー吸着量予測方法。
Ｒｓ＝Ｒ３８０〜４１０／Ｒ４９０      ・・・（１）
（ただし、（１）式中、Ｒ３８０〜４１０は３８０〜４１０ｎｍの範囲から任意に選ばれる１つの波長の光を、フライアッシュに照射して得られる拡散反射率を表し、Ｒ４９０は４９０ｎｍの波長の光を、フライアッシュに照射して得られる拡散反射率を表す。）
【発明の詳細な説明】
【技術分野】
【０００１】
本発明は、フライアッシュによるメチレンブルーの吸着量を、短時間で予測する方法等に関する。
【背景技術】
【０００２】
フライアッシュセメントは、火力発電所などの微粉炭ボイラーの燃焼排ガス中から回収された、微細な石炭灰であるフライアッシュを混合材として含むセメントである。フライアッシュは、非晶質の二酸化けい素を主成分とする球状の微粒子であり、コンクリートのワーカビリティーを改善するとともに、セメントの水和によって生じた水酸化カルシウムと反応（ポゾラン反応）して緻密な硬化体組織を形成する。
このように、高いポゾラン活性を有するフライアッシュは、コンクリート材料として非常に有用であるため、ＪＩＳ規格化され（ＪＩＳ  Ａ  ６２０１「コンクリート用フライアッシュ」）、また、フライアッシュが特定量使用されたフライアッシュセメント等はグリーン購入法の特定調達品目に指定されている。
【０００３】
しかし、一般社団法人石炭エネルギーセンターの石炭灰全国実態調査報告書によれば、平成２５年度に国内で発生した石炭灰の内、セメント混合材やコンクリート混和材（フライアッシュ）として有効利用されている量は約１８万トンで、これは石炭灰発生量全体の１．４％に過ぎない。この理由の１つに、フライアッシュ中に残存する未燃炭素がコンクリート中のＡＥ剤（空気連行剤）を吸着して空気連行性を阻害し、コンクリートのフレッシュ性状を悪化させることが挙げられる。
【０００４】
ＪＩＳ  Ａ  ６２０１「コンクリート用フライアッシュ」では、未燃炭素量の指標として、強熱減量（ＬＯＩ）が定められている。しかし、フライアッシュの強熱減量は、フライアッシュに含まれる水和物からの脱水や、炭酸塩が分解して生じる炭酸ガス等の揮発による減量も含まれるため、強熱減量と未燃炭素量は同じではない。
フライアッシュ中の未燃炭素は、ＡＥ剤と同様に、メチレンブルー（ＭＢ）も吸着することが知られている。染料であるメチレンブルーの吸着量は、吸着前後の溶液中のメチレンブルーの濃度（色調）の変化から容易に定量できるため、フライアッシュによるメチレンブルーの吸着量は、強熱減量に代わる、フライアッシュの未燃炭素の含有量を示す指標になる。
公益社団法人土木学会の「コンクリートライブラリー９４  フライアッシュを用いたコンクリートの施工指針（案）（１９９９）」によると、フレッシュコンクリート中の空気量の管理において、ＡＥ剤の種類や使用量の調整が不要とされるメチレンブルー吸着量の上限値は、０．４ｍｇ／ｇである。
メチレンブルー吸着量の測定方法は、一般社団法人セメント協会の標準試験方法（ＪＣＡＳ  Ｉ−６１：２００８）および電源開発法（電発法）が広く用いられており、両方法の測定値の間には大きな違いはない。ただし、これらの試験方法は、メチレンブルー吸着量の測定に約１時間要するため、より短時間に結果が得られ、且つ、測定者間でバラツキが生じない方法が求められている。
この課題に対し、特許文献１と特許文献２ではメチレンブルー吸着量の自動測定装置が提案されている。しかし、両装置ともに複雑な機構を有する専用装置であり、汎用的な測定装置とは言い難い。
【先行技術文献】
【特許文献】
【０００５】
【特許文献１】特開平１１−９４７４５号公報
【特許文献２】特開２００２−２２８５８８号公報
【発明の概要】
【発明が解決しようとする課題】
【０００６】
そこで、本発明は、フライアッシュのメチレンブルー吸着量を、簡易な装置を用いて短時間で予測できる方法等を提供することを目的とする。
【課題を解決するための手段】
【０００７】
本発明者は、簡易な装置を用いたメチレンブルー吸着量の予測方法を鋭意検討した結果、特定の範囲の波長の光をフライアッシュに照射して得られる拡散反射率と、特定の１点の波長の光をフライアッシュに照射して得られる拡散反射率の比が、フライアッシュのメチレンブルー吸着量を予測するための指標となることを見出し、本発明を完成させた。
すなわち、本発明は下記の構成を有するフライアッシュのメチレンブルー吸着量予測方法等である。
【０００８】
［１］下記（１）式を用いて算出したＲｓ値に基づき、フライアッシュのメチレンブルーの吸着量を予測する、フライアッシュのメチレンブルー吸着量予測方法。
Ｒｓ＝Ｒ３８０〜４１０／Ｒ４９０      ・・・（１）
（ただし、（１）式中、Ｒ３８０〜４１０は３８０〜４１０ｎｍの範囲から任意に選ばれる１つの波長の光を、フライアッシュに照射して得られる拡散反射率を表し、Ｒ４９０は４９０ｎｍの波長の光を、フライアッシュに照射して得られる拡散反射率を表す。）
【発明の効果】
【０００９】
本発明のフライアッシュのメチレンブルー吸着量予測方法は、フライアッシュのメチレンブルー吸着量を、簡易な装置を用いて短時間で予測できる。また、本発明のフライアッシュ含有セメント組成物は、ＡＥ剤の空気連行性に与える影響が少ない。
【図面の簡単な説明】
【００１０】
【図１】フライアッシュに照射した光の波長と、フライアッシュの拡張反射率の関係を示す図である。なお、凡例の数字は試料の番号である。
【図２】フライアッシュに照射した光の波長と、フライアッシュのメチレンブルー吸着量および拡散反射率の間で単回帰分析を行って求めた相関係数の関係を示す図である。
【図３】フライアッシュに照射した光の波長と、Ｒｓの関係を示す図である。なお、凡例の数字は試料の番号である。
【図４】フライアッシュに照射した光の波長と、フライアッシュのメチレンブルー吸着量およびＲｓの間で単回帰分析を行って求めた相関係数の関係を示す図である。
【図５】Ｒｓと、フライアッシュのメチレンブルー吸着量の関係を示す図である。
【発明を実施するための形態】
【００１１】
本発明は、前記（１）式を用いて算出したＲｓ値に基づき、フライアッシュのメチレンブルーの吸着量を予測する方法、およびフライアッシュ含有セメント組成物である。
以下、本発明について、フライアッシュのメチレンブルー吸着量予測方法と、フライアッシュ含有セメント組成物に分けて、詳細に説明する。
【００１２】
１、フライアッシュのメチレンブルー吸着量予測方法
本発明のフライアッシュのメチレンブルー吸着量予測方法で用いる指標は、前記（１）式に示すように、４９０ｎｍの波長の光をフライアッシュに照射して得られる拡散反射率（Ｒ４９０）に対する、３８０〜４１０ｎｍの範囲から任意に選ばれる１つの波長の光をフライアッシュに照射して得られる拡散反射率（Ｒ３８０〜４１０）の比（Ｒｓ）である。後掲の図４に示すように、フライアッシュに照射した光の波長と、フライアッシュのメチレンブルー吸着量およびＲｓの間で単回帰分析を行って求めた相関係数は、３８０〜４１０ｎｍの範囲で最大値（０．８）を取るから、他の範囲の波長を用いた場合よりも予測精度は高くなる。
前記拡散反射率は、市販の色差計を用いて、例えば、ＪＩＳ  Ｐ  ８１５２「紙、板紙及びパルプ−拡散反射率係数の測定方法」に準拠して測定できる。
【００１３】
２．フライアッシュ含有セメント組成物
本発明のフライアッシュ含有セメント組成物は、前記フライアッシュのメチレンブルー吸着量予測方法を用いて算出したＲｓ値が、０．６以下であるフライアッシュを含むセメント組成物である。フライアッシュのＲｓ値が０．６以下であれば、一般的なＡＥ剤の調整が不要となる目安であるメチレンブルー吸着量が０．４ｍｇ／ｇ以下を満たすため、フレッシュコンクリートの空気量の管理において、ＡＥ剤の種類や使用量の調整が必要ない。
また、本発明のフライアッシュ含有セメント組成物に用いるセメントは、特に制限されず、普通ポルトランドセメント、早強ポルトランドセメント、中庸熱ポルトランドセメント、低熱ポルトランドセメント、高炉セメント、シリカセメント、およびエコセメントから選ばれる１種以上である。また、前記セメントと前記フライアッシュの混合装置は、例えば、ボールミルやヘンシェルミキサ等が挙げられる。また、フライアッシュ含有セメント組成物中のフライアッシュの含有率は、強度発現性およびコンクリートのワーカビリティの向上の観点から、５〜３０質量％である。
【実施例】
【００１４】
以下、実施例を用いて本発明を説明するが、本発明はこれらの実施例に限定されない。
１．使用材料
（１）フライアッシュ
７つの石炭火力発電所の９ラインから採取した１９種のフライアッシュを試料として用いた。同一ラインから複数の試料を採取する場合、試料の採取日を変えた。また、全ての試料は、ＪＩＳ  Ａ  ６２０１「コンクリート用フライアッシュ」のフライアッシュII種またはフライアッシュIII種に分類される。
これらのフライアッシュのメチレンブルー吸着量は、一般社団法人セメント協会の標準試験方法（ＪＣＡＳ  Ｉ−６１：２００８）に準拠して測定し、強熱減量、密度、ブレーン比表面積、および４５μｍふるい残分は、ＪＩＳ  Ａ  ６２０１「コンクリート用フライアッシュ」に準拠して測定した。また化学分析値は、蛍光Ｘ線分析法（検量線法）により測定した。これらの結果を表１に示す。
【００１５】
【表１】
0006630145.tif 000002
【００１６】
２．メチレンブルー吸着量と相関性の高い指標の探索
メチレンブルー吸着量と相関性の高い指標を見い出すために、下記（１）に従いフライアッシュの拡散反射率を測定して、下記（２）〜（４）の探索を行なった。
（１）フライアッシュの拡散反射率の測定
試料１〜１９を５．０±０．１ｇ計量して、色差計の測定セルに入れた。測定セルに蓋をした後、測定セルを５cmの高さから１５回落下させて、フライアッシュを測定セルに充填して測定用試料とした。次に、前記測定用試料を分光色差計（日本電色工業社製  ＳＥ６０００）に装着して、３８０〜７８０ｎｍの波長の範囲で１０ｎｍおきに拡散反射率を測定した。その結果を図１に示す。
図１に示すように、どの試料も照射した光の波長が長くなる程、拡散反射率が高くなる傾向がある。
【００１７】
（２）メチレンブルー吸着量と拡散反射率の間の関係
試料１〜１９の前記メチレンブルー吸着量、および前記拡散反射率の間で単回帰分析を行い、相関係数を求めた。次に、該相関係数とフライアッシュに照射した光の波長（１０ｎｍ間隔）の関係をグラフにプロットした。その結果を図２に示す。
図２から、照射した光の波長は長くなるにつれて、前記相関係数は単調に減少してプラスからマイナスに転じ、相関係数がゼロになる特異な波長（４９０ｎｍ）が存在することが分かる。
【００１８】
（３）フライアッシュに照射した光の波長とＲｓの関係
そこで、メチレンブルー吸着量と最も相関が低い４９０ｎｍの波長の光を使って測定した拡散反射率を分母に置き、３８０〜７８０ｎｍの波長の範囲において１０ｎｍおきに測定した各フライアッシュの拡散反射率を分子に置いて、比（Ｒｓ）を求めた。
そして、Ｒｓと、フライアッシュに照射した光の波長（１０ｎｍ間隔）の関係をグラフにプロットした。その結果を図３に示す。
【００１９】
（４）メチレンブルー吸着量とＲｓの間の関係
試料１〜１９の前記メチレンブルー吸着量、および前記Ｒｓの間で単回帰分析を行い、相関係数を求めた。次に、該相関係数とフライアッシュに照射した光の波長（１０ｎｍ間隔）の関係をグラフにプロットした。その結果を図４に示す。
図２と図４の相関係数を比べると、前記Ｒｓの分母に採用した波長４９０ｎｍ以外の全ての測定点で、図４に示す相関係数が、図２に示す相関係数よりも高いこと、特に、３８０〜４１０ｎｍの範囲で高いことが分かる。そこで、最も相関係数の高かった波長３８０ｎｍの拡散反射率を分子に採用した場合の、Ｒｓとメチレンブルー吸着量の関係をグラフにプロットした。その結果を図５に示す。
図５に示すように、決定係数（Ｒ２）は０．６７と高く、Ｒｓを指標に用いた本発明のフライアッシュのメチレンブルー吸着量予測方法は、実用可能な予測精度を有していることが分かる。
また、従来の標準試験方法（ＪＣＡＳ  １−６１：２００８）は試験に約１時間かかるのに対し、本発明のフライアッシュのメチレンブルー吸着量予測方法は、数分で終了した。
【００２０】
本発明の予測値のみでも、メチレンブルー吸着性能に関するフライアッシュの良否を判断できるが、本発明の予測方法を１次評価試験として用い、該一次評価試験の結果、さらに詳細な確認が必要と判断されたフライアッシュに絞って、前記標準試験方法等の従来の方法によりメチレンブルー吸着量を測定すれば、より確実なフライアッシュの品質評価を、少ない作業量で迅速に行うことができる。
【図１】
0006630145.tif 000003
【図２】
0006630145.tif 000004
【図３】
0006630145.tif 000005
【図４】
0006630145.tif 000006
【図５】
0006630145.tif 000007